(57)【要約】【課題】希土類磁性粉末表面に緻密性の高いシリカ薄膜を形成でき、磁気特性に優れた希土類磁性粉末の製造方法を提供する。【解決手段】（１）アルキルシリケートと酸性溶液を混合する工程、（２）得られたアルキルシリケートの混合液と希土類磁性粉末を混合する工程、および、（３）得られた希土類磁性粉末の混合物とアルカリ溶液を混合する工程を含む希土類磁性粉末の製造方法に関する。【選択図】なし【特許請求の範囲】
【請求項１】
（１）アルキルシリケートと酸性溶液を混合する工程、
（２）得られたアルキルシリケートの混合液と希土類磁性粉末を混合する工程、および、
（３）得られた希土類磁性粉末の混合物とアルカリ溶液を混合する工程
を含む希土類磁性粉末の製造方法。
【請求項２】
前記酸性溶液のｐＨが、３〜４である請求項１に記載の希土類磁性粉末の製造方法。
【請求項３】
前記酸性溶液とともに、アルコールを混合する請求項１に記載の希土類磁性粉末の製造方法。
【請求項４】
さらに、工程（２）の前に、希土類磁性粉末をリン酸処理する工程を含む請求項１〜３のいずれか１項に記載の希土類磁性粉末の製造方法。
【請求項５】
さらに、工程（３）の後に、シランカップリング剤で処理する工程を含む請求項１〜４のいずれか１項に記載の希土類磁性粉末の製造方法。
【請求項６】
工程（３）でアルカリ溶液とともに、または、工程（３）のアルカリ溶液の添加後に、タングステン酸塩またはバナジン酸塩を添加する工程を含む請求項１〜５のいずれか１項に記載の希土類磁性粉末の製造方法。
【請求項７】
前記希土類磁性粉末が、Ｓｍ−Ｆｅ−Ｎ系磁性粉末である請求項１〜６のいずれか１項に記載の希土類磁性粉末の製造方法。
【発明の詳細な説明】
【技術分野】
【０００１】
本発明は、希土類磁性粉末の製造方法に関する。
【背景技術】
【０００２】
希土類ボンド磁石に使用される希土類磁石は酸化されやすいため、希土類磁石の表面にシリカ薄膜を形成して耐酸化性を向上させる方法が知られている。たとえば、特許文献１では、希土類磁性粉末とアルキルシリケートの混合物を、塩基性条件下で加水分解・縮合する方法が提案されている。特許文献１には、酸性条件で加水分解・縮合すると、残留磁化および保持力が十分ではなかったことが示されている。
【０００３】
ところで、使用環境の厳しい条件下での使用にも耐えるように、耐酸化性の優れた希土類ボンド磁石が求められてきている。耐酸化性の向上のためには、シリカ被膜の緻密性を向上させることが考えられるが、塩基性条件下もしくは酸性条件下で加水分解する場合、緻密性を向上させることは容易ではなかった。
【先行技術文献】
【特許文献】
【０００４】
【特許文献１】特開２０００−３０９８０２号公報
【発明の概要】
【発明が解決しようとする課題】
【０００５】
本発明は、シリカ被膜の緻密性を高くすることにより、残留磁化と保持力を維持することができる希土類磁性粉末の製造方法を提供することを目的とする。
【課題を解決するための手段】
【０００６】
本発明者は、ＳｍＦｅＮ磁性粉末におけるシリカ薄膜の緻密性を高くするために、加水分解縮合条件について種々検討したところ、アルキルシリケートを酸性条件下で加水分解し、塩基性条件下で脱水縮合させると、磁気特性を損なうことなく、希土類磁性粉末表面に緻密性の高いシリカ薄膜を形成できることを見出し、本発明を完成した。
【０００７】
すなわち、本発明は、
（１）アルキルシリケートと酸性溶液を混合する工程、
（２）得られたアルキルシリケートの混合液と希土類磁性粉末を混合する工程、および、
（３）得られた希土類磁性粉末の混合物とアルカリ溶液を混合する工程
を含む希土類磁性粉末の製造方法に関する。
【発明の効果】
【０００８】
本発明の希土類磁性粉末の製造方法では、酸性条件でアルキルシリケートを加水分解した後に、希土類磁性粉末の存在下、塩基性条件で脱水縮合を行うため、希土類磁性粉末表面に緻密性の高いシリカ薄膜を形成でき、磁気特性に優れた希土類磁性粉末を製造することができる。
【発明を実施するための形態】
【０００９】
以下、本発明の実施形態について詳述する。ただし、以下に示す実施形態は、本発明の技術思想を具体化するための一例であり、本発明を以下のものに限定するものではない。なお、本明細書において「工程」との語は、独立した工程だけではなく、他の工程と明確に区別できない場合であってもその工程の所期の目的が達成されれば、本用語に含まれる。
【００１０】
本実施形態の希土類磁性粉末の製造方法は、
（１）アルキルシリケートと酸性溶液を混合する工程、
（２）得られたアルキルシリケートの混合液と希土類磁性粉末を混合する工程、および、
（３）得られた希土類磁性粉末の混合物とアルカリ溶液を混合する工程
を含むことを特徴とする。
【００１１】
［工程（１）］
工程（１）は、アルキルシリケートと酸性溶液を混合する工程である。酸性条件でアルキルシリケートの加水分解を行うため、アルキルシリケートの加水分解が十分に進行する。ここで、酸性条件とは酸性であればよいが、ｐＨは２以上６以下が好ましく、２．５以上５．０以下がより好ましい。ｐＨが２未満では磁性粉末が溶解するため磁気特性や耐酸化性が低下することとなり、ｐＨが６を超えると、アルキルシリケートの加水分解が十分に進行しない傾向がある。
【００１２】
アルキルシリケートは、一般式：
ＳｉｎＯ（ｎ−１）（ＯＲ）（２ｎ＋２）
（Ｒはアルキル基、ｎは１〜１０の整数である。）
で示されるケイ酸エステルである。ここで、アルキル基としては、例えば、メチル基、エチル基、プロピル基、ブチル基等が挙げられる。具体的なアルキルシリケートとしては、コストが安価なこと、また、毒性がなく取り扱いが簡単なことから、エチルシリケートが好ましい。また、ｎの値はアルキルシリケートの分子量に関係し、ｎ＝１以上１０以下が好ましい。ｎが１０よりも大きくなると、緻密なシリカ薄膜は得られにくくなる。
【００１３】
酸性溶液とは、アルキルシリケートの加水分解を促進させる酸触媒としての機能を有する溶液であって、酸を溶媒に溶解させた溶液である。酸としては、例えば、酢酸、塩酸、リン酸、硝酸、硫酸等が挙げられ、これらの中でも酢酸、塩酸、リン酸が好ましく、中でも乾燥時に除去しやすい点から酢酸が特に好ましい。溶媒としては、例えば、水、エタノール等が挙げられ、これらの中でも水が好ましい。酸性溶液のｐＨは酸性であればよいが、３以上４以下が好ましい。ｐＨが３未満では工程（２）において希土類磁性粉末と混合する際に希土類磁性粉末の磁気特性を劣化させる傾向があり、４を超えるとアルキルシリケートの加水分解が十分に進行しない傾向がある。酸性溶液の量は、アルキルシリケート１００重量部に対して、５重量部以上１００重量部以下であればよく、１０重量部以上８０重量部以下が好ましい。５重量部未満では加水分解が不十分となり、１００重量部を超えると、磁性粉末との混合性が悪くなる傾向がある。
【００１４】
酸性溶液とともに、アルコールを混合する。アルコールを混合することで、アルキルシリケート、酸性溶液による加水分解が進行する。また、工程（２）で使用する希土類磁性粉末との相溶性を高めることができる。アルコールとしては、例えば、エタノール、メタノールなどが挙げられる。アルコールの添加量は、アルキルシリケート１００重量部に対して、３０重量部以上２００重量部以下の範囲であればよく、４０重量部以上８０重量部以下が好ましく、５０重量部以上６０重量部以下がより好ましい。３０重量部未満では加水分解が不十分となり、２００重量部を超えると、磁性粉末との混合性が悪くなる傾向がある。
加水分解が概ね終了したことの目安として、アルキルシリケートと酸性溶液、アルコールを混合した際に、白濁から透明に変化することが挙げられる。
【００１５】
加水分解に添加するアルコールは、アルキルシリケートの加水分解に必要とされる理論量の０．１倍以上３倍以下であることが好ましく、０．５倍量以上２倍量以下がより好ましく、理論量の添加が最も好ましい。０．１倍未満では加水分解が緻密なシリカ薄膜が得られず、３倍を超えると希土類系の磁性粉末は酸化してしまう傾向がある。
【００１６】
［工程（２）］
工程（２）は、工程（１）で得られたアルキルシリケートの混合液と希土類磁性粉末を混合する工程である。
【００１７】
磁性粉末表面へのアルキルシリケートの被覆は、高速せん断式のミキサ中にて乾式で行うことが好ましい。この被覆はアルキルシリケートの濡れ性だけに依存するのではなく、ミキサのせん断力を利用し、磁性粉末を強力に撹拌分散させつつ、磁性粉末粒子表面に均一にシリカゾルを塗りつける。この段階でシリカゾルをできるだけ均一にしかも一様に分散させることが後のシリカ膜の耐酸化性能に大きく影響する。
【００１８】
希土類磁性粉末としては、Ｓｍ−Ｆｅ−Ｎ系、Ｎｄ−Ｆｅ−Ｂ系、Ｓｍ−Ｃｏ系の希土類磁性粉末が挙げられる。なかでも、耐熱性に優れている点と、希少金属を含有しない点より、Ｓｍ−Ｆｅ−Ｎ系が好ましい。Ｓｍ−Ｆｅ−Ｎ系磁性粉末としては、Ｔｈ２Ｚｎ１７型の結晶構造をもち、一般式がＳｍｘＦｅ１００−ｘ−ｙＮｙで表される希土類金属Ｓｍと鉄Ｆｅと窒素Ｎからなる窒化物が好ましい。ここで、ｘは、８．１原子％以上１０原子％以下、ｙは１３．５原子％以上１３．９原子％以下、残部が主としてＦｅとされることが好ましい。
【００１９】
Ｓｍ−Ｆｅ−Ｎ系磁性粉末については、特開平１１−１８９８１１号公報に開示された方法により製造できる。Ｎｄ−Ｆｅ−Ｂ系磁性粉末については、国際公開２００３／８５１４７号公報に開示されたＨＤＤＲ法により製造できる。Ｓｍ−Ｃｏ系磁性粉末については、特開平０８−２６００８３号公報に開示された方法により製造できる。
【００２０】
アルキルシリケートの混合量は、希土類磁性粉末１００重量部に対して、１重量部以上４重量部以下が好ましく、１．５重量部以上２．５重量部以下がより好ましい。アルキルシリケートの混合量は、希土類磁性粉末１００重量部に対して、１重量部未満では、アルキルシリケートが不足し磁性粉末を十分に被覆できない状態となる。また、アルキルシリケートの混合量は、希土類磁性粉末１００重量部に対して、４重量部を超えると、脱水縮合の際にシリカが凝集し磁気特性が低下する傾向がある。
【００２１】
［工程（３）］
工程（３）は、工程（２）で得られた希土類磁性粉末の混合物とアルカリ溶液を混合する工程である。工程（３）では、塩基性条件でアルキルシリケートの加水分解物を脱水縮合させるため、脱水縮合反応が十分に進行する。工程（３）の終了時には、表面にシリカ薄膜が形成された希土類磁性粉末が得られる。ここで、塩基性条件とは塩基性であればよいが、ｐＨは９以上１３以下が好ましく、１０以上１３以下がより好ましい。ｐＨが９未満では、脱水縮合が十分に進行しない傾向があり、１３を超えると、希土類磁性粉末の磁気特性を劣化させる傾向がある。
【００２２】
アルカリ溶液とは、アルキルシリケートの加水分解物の脱水縮合を促進させる塩基性触媒としての機能を有する溶液であって、アルカリ成分を溶媒に溶解させた溶液である。アルカリ成分としては、例えば、アンモニア、アルカリ金属若しくはアルカリ土類金属の水酸化物、該水酸化物以外の金属水酸化物等が挙げられる。これらのうち、加熱により揮発しやすい点で、アンモニアが特に好ましい。溶媒としては、例えば、水、エタノール等が挙げられ、このうち水が好ましい。アルカリ溶液のｐＨは塩基性であればよいが、９以上が好ましい。ｐＨが９未満では加水分解が不十分となる傾向がある。
【００２３】
工程（３）では、希土類磁性粉末の粒子表面に三次元網目構造をもつシリカ薄膜が形成される。工程（３）の後に、残留するＳｉＯＨに重縮合反応させ安定化し、より強固なシリカ薄膜を形成するために、加熱してもよい。加熱温度は特に限定されないが、６０℃以上２５０℃以下が好ましく、１００℃以上２５０℃以下が好ましい。
【００２４】
このようにして得られたシリカ薄膜は、０．００１μｍ以上０．５μｍ以下の範囲の厚みで被覆されると、磁気性能を損なわず耐酸化性を向上することができる。シリカ薄膜の膜厚は０．００１μｍ以上０．２μｍ以下がより好ましい。ここで、シリカ薄膜の膜厚は、粒子断面のＴＥＭ写真によって測定することができる。
【００２５】
また、本発明の製造方法により得られた希土類磁性粉末において、シリカの含有量は０．１重量％以上０．５重量％以下が好ましく、０．２重量％以上０．３５重量％以下が好ましい。０．１重量％未満では、希土類磁性粉末にシリカを十分に被覆できていないおそれがあり、一方で０．５重量％を超えると、シリカが凝集し磁気特性が低下している傾向がある。ここで、Ｓｉの含有量は、ＩＣＰ−ＡＥＳ法によって測定することができる。
【００２６】
また、本発明の製造方法により得られた希土類磁性粉末において、全カーボン量（ＴＣ）は１５００ｐｐｍ以下が好ましく、１０００ｐｐｍ以下が好ましい。１５００ｐｐｍを超えると、未反応のアルキルシリケートが残留し凝集することで磁気特性が低下する傾向がある。ここで、全カーボン量は、ＴＯＣ法によって測定することができる。
【００２７】
本発明の製造方法により得られた希土類磁性粉末は、従来の方法により得られた粉末と比較して、磁気特性、特に、高い残留磁化と保磁率を維持したうえで、耐酸化性に優れたものとなる。
【００２８】
［リン酸処理工程］
本発明では、工程（２）の前に、希土類磁性粉末をリン酸処理する工程を含んでいてもよい。希土類磁性粉末をリン酸処理することで、希土類磁性粉末の表面にＰ−Ｏ結合を有する不動態膜が形成される。
【００２９】
リン酸処理工程では、リン酸処理薬と希土類磁性粉末を反応させる。リン酸処理薬としては、例えば、オルトリン酸、リン酸二水素ナトリウム、リン酸二水素ナトリウム、リン酸二水素アンモニウム、リン酸水素二アンモニウム、リン酸亜鉛、リン酸カルシウム等のリン酸塩系、次亜リン酸系、次亜リン酸塩系、ピロリン酸、ポリリン酸系等の無機リン酸、有機リン酸が挙げられる。これらのリン酸源を基本的には水中、またはＩＰＮなどの有機溶媒中に溶解させ、必要に応じて硝酸イオン等の反応促進剤、Ｖイオン、Ｃｒイオン、Ｍｏイオン等の結晶微細化剤を添加したリン酸浴中に磁性粉を投入し、希土類磁性粉末の表面にＰ−Ｏ結合を有する不動態膜を形成させる。
【００３０】
［タングステン酸塩またはバナジン酸塩の添加工程］
本発明では、工程（３）でアルカリ溶液とともに、または、工程（３）のアルカリ溶液の添加後に、タングステン酸塩またはバナジン酸塩を添加する工程を含んでいてもよい。タングステン酸塩またはバナジン酸塩を添加することで、アルキルシリケートの加水分解縮合物であるシリカの凝集を防止し、残留磁化を向上させることができる。アルカリ溶液を添加する工程（３）の前に添加すると、シリカが凝集する傾向にある。
【００３１】
タングステン酸塩またはバナジン酸塩のカチオンは特に限定されず、例えば、アンモニウム、ナトリウム、カリウムなどが挙げられる。なかでも、工程中に揮発し材料に残留しない点で、アンモニウムが好ましい。
【００３２】
タングステン酸塩またはバナジン酸塩の添加量は、希土類磁性粉末１００重量部に対して、タングステンまたはバナジンとして０．０１重量部以上０．５重量部以下となる添加量が好ましく、０．０５重量部以上０．３重量部以下となる添加量がより好ましい。０．０１重量部未満では、添加量が少ないため錯体を形成することによる粉末の凝集を防ぐ効果が小さく、０．５重量部を超えると、磁気特性が低下する傾向がある。
【００３３】
タングステン酸塩またはバナジン酸塩は、固体状態で添加しても良いが、均一に混合させるために水溶液の状態で添加することが好ましい。
【００３４】
［シランカップリング処理工程］
本発明では、工程（３）の後に、シランカップリング剤で処理する工程を含んでいてもよい。シリカ薄膜が形成された希土類磁性粉末をシランカップリング処理することで、シリカ薄膜上にカップリング剤膜が形成され、希土類磁性粉末の磁気特性が向上するとともに、樹脂との濡れ性、磁石の強度を改善することができる。シランカップリング剤は、樹脂の種類に合わせて選定すればよく特に限定されないが、例えば、γ−（２−アミノエチル）アミノプロピルトリメトキシシラン、γ−（２−アミノエチル）アミノプロピルメチルジメトキシシラン、γ−メタクリロキシプロピルトリメトキシシラン、γ−メタクリロキシプロピルメチルジメトキシシラン、Ｎ−β−（Ｎ−ビニルベンジルアミノエチル）−γ−アミノプロピルトリメトキシシラン・塩酸塩、γ−グリシドキシプロピルトリメトキシシラン、γ−メルカプトプロピルトリメトキシシラン、メチルトリメトキシシラン、メチルトリエトキシシラン、ビニルトリアセトキシシラン、γ−クロロプロピルトリメトキシシラン、ヘキサメチレンジシラザン、γ−アニリノプロピルトリメトキシシラン、ビニルトリメトキシシラン、オクタデシル［３−（トリメトキシシリル）プロピル］アンモニウムクロライド、γ−クロロプロピルメチルジメトキシシラン、γ−メルカプトプロピルメチルジメトキシシラン、メチルトリクロロシラン、ジメチルジクロロシラン、トリメチルクロロシラン、ビニルトリクロロシラン、ビニルトリス（βメトキシエトキシ）シラン、ビニルトリエトキシシラン、β−（３，４エポキシシクロヘキシル）エチルトリメトキシシラン、γ−グリシドキシプロピルメチルジエトキシシラン、Ｎ−β（アミノエチル）γ−アミノプロピルトリメトキシシラン、Ｎ−β（アミノエチル）γ−アミノプロピルメチルジメトキシシラン、γ−アミノプロピルトリエトキシシラン、Ｎ−フェニル−γ−アミノプロピルトリメトキシシラン、オレイドプロピルトリエトキシシラン、γ−イソシアネートプロピルトリエトキシシラン、ポリエトキシジメチルシロキサン、ポリエトキシメチルシロキサン、ビス（トリメトキシシリルプロピル）アミン、ビス（３−トリエトキシシリルプロピル）テトラスルファン、γ−イソシアネートプロピルトリメトキシシラン、ビニルメチルジメトキシシラン、１，３，５−Ｎ−トリス（３−トリメトキシシリルプロピル）イソシアヌレート、ｔ−ブチルカルバメートトリアルコキシシラン、Ｎ−（１，３−ジメチルブチリデン）−３−（トリエトキシシリル）−１−プロパンアミン等のシランカップリング剤が挙げられる。これらのシランカップリング剤は１種のみを使用してもよく、２種以上を組み合わせて使用してもよい。シランカップリング剤の添加量は、希土類磁性粉末１００重量部に対して、０．２重量部以上０．４重量部以下が好ましく、０．２５重量部以上０．３５重量部以下がより好ましい。０．２重量部未満ではシランカップリング剤の効果が小さく、０．４重量部を超えると、希土類磁性粉末の凝集により、希土類磁性粉末、希土類磁石の磁気特性を低下させる傾向がある。
【００３５】
本発明の方法で得られた希土類磁性粉末を、樹脂と混合することにより、ボンド磁石用組成物を得ることができる。
【００３６】
ボンド磁石に使用する樹脂は特に限定されず、例えば、ポリプロピレン、ポリエチレン、ポリ塩化ビニル、ポリエステル、ポリアミド、ポリカーボネート、ポリフェニレンサルファイド、アクリル樹脂などが挙げられる。これらの中でも、ポリアミドが好ましく、比較的低融点で、吸水率が低く、結晶性樹脂であるため成形性が良いという点から、１２ナイロンが好ましい。また、これらを適宜混合して使用することも可能である。
【実施例】
【００３７】
以下、実施例について説明する。なお、特に断りのない限り、「％」は質量基準である。
【００３８】
製造例１（希土類磁性粉末のリン酸化処理）
処理槽中で、平均粒径３μｍのＳｍ２Ｆｅ１７Ｎ３系磁性粉末１００重量部を、１重量％の希塩酸中で１分間攪拌した後、上澄み液を排水し、室温の水溶媒を注水した。続いて、Ｓｍ２Ｆｅ１７Ｎ３系磁性粉末１００重量部に対して、重量比でオルトリン酸：リン酸二水素ナトリウム＝１：３５に濃度調整したリン酸処理液５重量部を処理槽中に添加した。リン酸処理液の濃度はｐＨ３．５、リン酸イオンとして２０重量％であった。次に、１０分間攪拌した後に吸引濾過および真空乾燥し、表面に約１０ｎｍの微細なリン酸塩皮膜が形成された磁性粉末を得た。
【００３９】
実施例１〜２４
ミキサに、エチルシリケート（Ｓｉ５Ｏ４（ＯＲ）１２）２．８ｇ、酸性溶液、エタノールをそれぞれ表１に示す酸溶液の種類、ｐＨおよび配合量で添加し、窒素雰囲気下で１分間混合した。得られたエチルシリケートの混合液に製造例１で得られた磁性粉末を１５０ｇ添加し、さらに１分間混合した。得られた磁性粉末の混合物に、表１に示す配合量のｐＨ１２のアンモニア水（濃度１０％）を添加し、１分間混合した。ミキサから混合物を取り出し、減圧下１８０℃で３０分間加熱処理し、表面にシリカ薄膜が形成されたＳｍ２Ｆｅ１７Ｎ３系磁性粉末を得た。
【００４０】
得られたＳｍ２Ｆｅ１７Ｎ３系磁性粉末３００ｇに、シランカップリング剤（γ−アミノプロピルトリエトキシシラン）１．２ｇ、ｐＨ１１．７のアンモニア水（アンモニア含量１０重量％）０．６ｇとエタノール３．６ｇの混合溶液を添加して、窒素雰囲気下で、１分間混合した。混合物を取り出し、減圧下、９０℃で３０分間加熱処理し、シリカ膜上にカップリング剤膜が形成された磁性粉末を得た。
【００４１】
比較例１
ミキサに、製造例１で得られた磁性粉末１５９０ｇ、エチルシリケート（Ｓｉ５Ｏ４（ＯＲ）１２）２．８ｇを添加し、窒素雰囲気下で１分間混合した。得られた磁性粉末の混合物に、表１に示す配合量のｐＨ１２のアンモニア水を添加し１分間混合した。ミキサから磁性粉末のみを取り出し、減圧下１８０℃で３０分間加熱処理し、表面にシリカ薄膜が形成されたＳｍ２Ｆｅ１７Ｎ３系磁性粉末を得たのち、続いて実施例１と同じ処理を行い、シリカ膜上にカップリング剤膜が形成された磁性粉末を得た。
【００４２】
下記の方法により、表面にシリカ薄膜が形成されたＳｍ２Ｆｅ１７Ｎ３系磁性粉末については、Ｓｉ含有量（Ｓｉ）、全カーボン量（ＴＣ）を測定し、カップリング剤膜が形成された磁性粉末については、残留磁化（σｒ）、保磁力（ｉＨｃ）、角形比（Ｈｋ）を測定した。測定結果を表１に示す。
【００４３】
＜Ｓｉ含有量＞
表面にシリカ薄膜が形成されたＳｍ２Ｆｅ１７Ｎ３系磁性粉末を表面溶解後、ＩＣＰ−ＡＥＳ法によってＳｉ含有量を測定した。
【００４４】
＜全カーボン量（ＴＣ）＞
表面にシリカ薄膜が形成されたＳｍ２Ｆｅ１７Ｎ３系磁性粉末を、ＴＯＣ法により全カーボン量（ＴＣ）を測定した。
【００４５】
＜残留磁化、保持力、角形比＞
磁性粉末を、パラフィンワックスと共に試料容器に詰め、ドライヤーにてパラフィンワックスを溶融させた後、１６ｋＡ／ｍの配向磁場にてその磁化容易軸を揃えた。この磁場配向した試料を３２ｋＡ／ｍの着磁磁場でパルス着磁し、最大磁場１６ｋＡ／ｍのＶＳＭ（振動試料型磁力計）を用いて、残留磁化（σｒ）、保持力（ｉＨｃ）、角形比（Ｈｋ）を測定した。
【００４６】
【表１】
2020056101.tif 000002
【００４７】
比較例１ではアルキルシリケートの加水分解および脱水縮合を塩基性条件で行ったため、Ｓｉ含有量が０．１０％にとどまり、残留磁化（σｒ）も低かった。これに対し、実施例１〜２４ではアルキルシリケートの加水分解を酸性条件で行い、脱水縮合を塩基性条件で行ったため、Ｓｉ含有量は大幅に増大し、磁気特性の低下は見られなかった。
【００４８】
実施例２５
ミキサに、エチルシリケート（Ｓｉ５Ｏ４（ＯＲ）１２）２．８ｇ、酸性溶液、エタノールをそれぞれ表２に示す酸溶液の種類、ｐＨおよび配合量で添加し、窒素雰囲気下で１分間混合した。得られたエチルシリケートの混合液に製造例１で得られた磁性粉末を１５０ｇ添加し、さらに１分間混合した。得られた磁性粉末の混合物に、表２に示す配合量のｐＨ１２のアンモニア水（アンモニア含量１０％）とともに、タングステン酸アンモニウム水溶液（タングステン含量１６％）のを添加し、１分間混合した。ミキサから混合物を取り出し、減圧下１８０℃で３０分間加熱処理し、表面にシリカ薄膜が形成されたＳｍ２Ｆｅ１７Ｎ３系磁性粉末を得た。
【００４９】
得られたＳｍ２Ｆｅ１７Ｎ３系磁性粉末３００ｇに、シランカップリング剤（γ−アミノプロピルトリエトキシシラン）１．２ｇ、ｐＨ１１．７のアンモニア水（アンモニア含量１０重量％）０．６ｇとエタノール３．６ｇの混合溶液を添加して、窒素雰囲気下で、１分間混合した。混合物を取り出し、減圧下、９０℃で３０分間加熱処理し、シリカ膜上にカップリング剤膜が形成された磁性粉末を得た。
【００５０】
前述の方法により、表面にシリカ薄膜が形成されたＳｍ２Ｆｅ１７Ｎ３系磁性粉末については、Ｓｉ含有量（Ｓｉ）、全カーボン量（ＴＣ）を測定し、カップリング剤膜が形成された磁性粉末については、残留磁化（σｒ）、保磁力（ｉＨｃ）、角形比（Ｈｋ）を測定した。測定結果を表２に示す。
【００５１】
【表２】
2020056101.tif 000003
【００５２】
実施例２５において、タングステン酸アンモニウムをアルカリ溶液とともに添加することにより残留磁化が高くなった。
【産業上の利用可能性】
【００５３】
本発明の方法で得られた希土類磁性粉末は従来に比べて優れた磁気特性を有することから、ボンド磁石等の用途に好適に適用することができる。